Brevet FR3052169A1 (20171208)
REVENDICATIONS1. Composition de polymère Pl comprenant : a) de 29 % en poids à 60 % en poids d'un composé inorganique minéral (F), b) de 40 % en poids à 71 % en poids d'un modifiant choc polymérique (IM1) ; caractérisée en ce que la somme des deux composants de a) et b) est de 100 % en poids.\n<CLM>\1\tComposition selon la revendication 1, dans laquelle le composé inorganique (F) est constitué d'une charge minérale (F1) et d'un adjuvant de fluidité (F2), dans laquelle le rapport en poids (F1)/(F2) est au moins 5/1.\n<CLM>\1\tComposition selon la revendication 1 ou 2 comprenant a) entre 29 % en poids et 60 % en poids d'un composé inorganique (F), b) entre 40 % en poids et 71 % en poids d'un modifiant choc polymérique (IM1).\n<CLM>\1\tComposition selon la revendication 1 ou 2 comprenant a) entre 31 % en poids et 59 % en poids d'un composé inorganique (F), b) entre 41 % en poids et 69 % en poids d'un modifiant choc polymérique (IM1).\n<CLM>\1\tComposition selon l'une quelconque des revendications 1 à 4, la composition étant sous la forme d'une poudre ayant une taille de particule médiane en volume D50 comprise entre 1 pm et 500 pirr\n<CLM>\1\tComposition selon la revendication 5, dans laquelle chaque particule de poudre comprend les composés de a) et b).\n<CLM>\1\tComposition selon l'une quelconque des revendications 1 à 5, dans laquelle un petit échantillon de 0,1 % en poids prélevé à 3052169 32 partir d'une plus grande quantité de la composition polymère Pl a une variation inférieure à 30 % par rapport à la composition globale de P1 en ce qui concerne le rapport en poids des deux composants respectifs de a) et b). 5\n<CLM>\1\tComposition selon l'une quelconque des revendications 1 à 7, dans laquelle le modifiant choc polymérique (IM1) est une particule de polymère ayant une structure multicouche comprenant au moins une couche (IM1L1) comprenant un polymère (L1) ayant 10 une température de transition vitreuse inférieure à 0 °C et au moins une autre couche (IM1L2) comprenant un polymère (L2) ayant une température de transition vitreuse supérieure à 45 °C.\n<CLM>\1\tComposition selon la revendication 8, dans laquelle le rapport 15 en poids de couche (IM1L1)/couche (IM1L2) dans le polymère à étapes multiples est de préférence dans une plage entre 70/30 et 99/1, plus préférablement 80/20 et 98/2, encore plus préférablement 85/15 et 97/3 et avantageusement 89/11 à 96/4. 20\n<CLM>\1\tComposition selon la revendication 8, dans laquelle le polymère Ll présente plus de 85 % en poids du modifiant choc polymérique (IM1).\n<CLM>\1\tComposition selon l'une quelconque des revendications 8 à 10, 25 dans laquelle le polymère (L1) ayant une température de transition vitreuse inférieure à 0 °C est un polymère (méth)acrylique comprenant au moins 50 % en poids de monomères d'acrylates d'alkyle. 30\n<CLM>\1\tComposition selon l'une quelconque des revendications 1 à 11 dans laquelle au moins une partie de la charge minérale inorganique (F) est une charge minérale choisie parmi le carbonate de calcium, l'argile calcinée, la silice. (fumée ou précipitée), l'argile, la montmorillonite (nanoargile), la 35 zéolite ou la perlite, le dioxyde de titane. 3052169 33\n<CLM>\1\tComposition selon l'une quelconque des revendications 1 à 12 dans laquelle la charge minérale inorganique (F) ou le mélange de celle-ci est choisie parmi différents carbonate de calcium.\n<CLM>\1\tProcédé de préparation d'une composition polymère Pl comprenant a) de 29 % en poids à 60 % en poids d'un composé inorganique (F), b) de 40 % en poids à 71 % en poids d'un modifiant choc 10 polymérique (IM1) caractérisé en ce que la somme des deux composants a) et b) est de 100 % en poids, ledit procédé comprend l'étape de mélange des composants de a) et b), le composant de b) et au moins 83,33 % en poids du composé de a) étant sous la forme 15 d'une dispersion en phase aqueuse pendant l'étape de mélange.\n<CLM>\1\tProcédé selon la revendication 14, dans lequel la composition polymère Pl comprend a) entre 31 % en poids et 59 % en poids d'un composé 20 inorganique (F), b) entre 41 % en poids et 69 % en poids d'un modifiant choc polymérique (IM1). 25\n<CLM>\1\tProcédé selon la revendication 14 ou 15, dans lequel ledit composé inorganique (F) est constitué d'une charge minérale (F1) et d'un adjuvant de fluidité (F2), où le rapport en poids (F1)/(F2) est au moins 5/1. 30\n<CLM>\1\tProcédé selon l'une quelconque des revendications 14 à 16, caractérisé en ce que ledit procédé comprend l'étape de i) mélange des deux composants de a) et b), les deux composants étant sous la forme d'une dispersion en phase aqueuse pendant l'étape de mélange; 35 ii) séchage du mélange obtenu dans l'étape i). 3052169 34\n<CLM>\1\tProcédé de préparation d'une composition polymère P2 comprenant la composition de polymère Pl selon l'une quelconque des revendications 1 à 13 ou obtenue par un procédé selon l'une quelconque des revendications 14 à 17, ladite composition polymère P2 comprend en outre d) un polymère thermoplastique TP1 ledit procédé comprend l'étape de mélange des compositions Pl et du polymère thermoplastique TP1. 10\n<CLM>\1\tUtilisation d'une composition selon l'une quelconque des revendications 1 à 13 ou obtenue par un procédé selon l'une quelconque des revendications 14 à 17, pour augmenter la résistance à la soudure d'angle d'un polymère thermoplastique 15 TP1.\n<CLM>\1\tUtilisation d'une composition selon l'une quelconque des revendications 1 à 13 ou obtenue par un procédé selon l'une quelconque des revendications 14 à 17, pour traiter une 20 composition polymère P2 qui comprend ladite composition polymère P1 et un polymère thermoplastique TP1.\n<CLM>\1\tArticle comprenant la composition de polymère P2-traitée selon_ la revendication 18, caractérisé en ce que l'article est un 25 profilé, un tube, un parement, une mousse, un film, une feuille, un film de revêtement de toiture ou une feuille.